(57)【要約】【課題】常温常湿環境下だけでなく、特に厳しい条件である低温低湿環境下で高感度であっても、ゴースト現象による画像欠陥が少ない画像を出力可能な電子写真感光体、ならびに、該電子写真感光体を有するプロセスカートリッジおよび電子写真装置を提供する。【解決手段】支持体および該支持体上に感光層を有する電子写真感光体において、該感光層が、（ａ）ガリウムフタロシアニン結晶、（ｂ）特定のアミン化合物、および（ｃ）特定のポリビニルアセタール樹脂を含有する。【選択図】なし【特許請求の範囲】
【請求項１】
支持体および該支持体上に感光層を有する電子写真感光体において、
該感光層が、
（ａ）ガリウムフタロシアニン結晶、
（ｂ）下記式（１）で示されるアミン化合物
【化１】
2014119560.tif 000010
（式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）および、
（ｃ）下記式（２）で示される繰り返し構造単位を有するポリビニルアセタール樹脂
【化２】
2014119560.tif 000011
（式（２）中、Ｘ１１は、置換もしくは無置換のエチレン基、置換もしくは無置換のプロピレン基、または、置換もしくは無置換のブチレン基を示す。Ｒ１１、Ｒ１２、Ｒ１３およびＲ１４は、それぞれ独立に、水素原子、アルキル基、または、メトキシ基を示す。Ａｒ１１およびＡｒ１２は、それぞれ独立に、電子供与性置換基を１個以上有するフェニル基を示す。）、
を含有することを特徴とする電子写真感光体。
【請求項２】
前記式（１）中のＲ１〜Ｒ１０の少なくとも１つが、置換もしくは無置換のアルキル基で置換されたアミノ基である請求項１に記載の電子写真感光体。
【請求項３】
前記置換もしくは無置換のアルキル基で置換されたアミノ基における置換もしくは無置換のアルキル基が、アルコキシ基で置換されたアルキル基、アリール基で置換されたアルキル基、または、無置換のアルキル基である請求項２に記載の電子写真感光体。
【請求項４】
前記置換もしくは無置換のアルキル基で置換されたアミノ基が、ジアルキルアミノ基である請求項２に記載の電子写真感光体。
【請求項５】
前記ジアルキルアミノ基が、ジメチルアミノ基、または、ジエチルアミノ基である請求項４に記載の電子写真感光体。
【請求項６】
前記Ｒ１〜Ｒ１０の少なくとも１つが、置換もしくは無置換の環状アミノ基である請求項１に記載の電子写真感光体。
【請求項７】
前記置換もしくは無置換の環状アミノ基が、モルホリノ基、または、ピペリジノ基である請求項６に記載の電子写真感光体。
【請求項８】
前記アミン化合物が、４，４´−ビス（ジエチルアミノ）ベンゾフェノンである請求項１に記載の電子写真感光体。
【請求項９】
前記ガリウムフタロシアニン結晶がヒドロキシガリウムフタロシアニン結晶である請求項１〜８いずれか１項に記載の電子写真感光体。
【請求項１０】
前記ヒドロキシガリウムフタロシアニン結晶が、ＣｕＫα線のＸ線回折におけるブラッグ角２θにおいて７．４°±０．３°および２８．３°±０．３°にピークを有するヒドロキシガリウムフタロシアニン結晶である請求項９に記載の電子写真感光体。
【請求項１１】
前記式（２）中のＸ１１が無置換のエチレン基である請求項１〜１０のいずれか１項に記載の電子写真感光体。
【請求項１２】
前記式（２）中のＲ１１、Ｒ１２、Ｒ１３およびＲ１４がすべて水素原子である請求項１〜１１のいずれか１項に記載の電子写真感光体。
【請求項１３】
前記式（２）中の電子供与性置換基がアルキル基である請求項１〜１２のいずれか１項に記載の電子写真感光体。
【請求項１４】
前記感光層が電荷発生層および電荷輸送層を有する積層型感光層であり、該電荷発生層が前記（ａ）、（ｂ）および（ｃ）を含有する請求項１〜１３のいずれか１項に記載の電子写真感光体。
【請求項１５】
前記感光層が、前記式（１）で示されるアミン化合物を結晶内に含有するガリウムフタロシアニン結晶を含有する請求項１〜１４のいずれか１項に記載の電子写真感光体。
【請求項１６】
請求項１〜１５のいずれか１項に記載の電子写真感光体と、該電子写真感光体の表面を帯電するための帯電手段、該電子写真感光体の表面に形成された静電潜像をトナーで現像してトナー像を形成するための現像手段、および、該トナー像が転写材に転写された後の該電子写真感光体の表面のトナーを除去するためのクリーニング手段からなる群より選ばれる少なくとも１つの手段とを一体に支持し、電子写真装置本体に着脱自在であることを特徴とするプロセスカートリッジ。
【請求項１７】
請求項１〜１５のいずれか１項に記載の電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置。
【発明の詳細な説明】
【技術分野】
【０００１】
本発明は、電子写真感光体、電子写真感光体を有するプロセスカートリッジおよび電子写真装置に関する。
【背景技術】
【０００２】
現在、電子写真分野における像露光手段としてよく用いられている半導体レーザーの発振波長は、６５０〜８２０ｎｍと長波長であるため、これらの長波長の光に高い感度を有する電子写真感光体の開発が進められている。
【０００３】
電子写真感光体の材料として用いられるフタロシアニン顔料は、こうした長波長領域までの光に高い感度を有する電荷発生物質として有効であり、特にオキシチタニウムフタロシアニンやガリウムフタロシアニンは、優れた感度特性を有しており、これまでに様々な結晶形が報告されている。
【０００４】
ところが、フタロシアニン顔料を用いた電子写真感光体は、優れた感度特性を有している反面、生成したフォトキャリアが感光層に残存しやすく、一種のメモリーとして、ゴースト現象などの電位変動を起こしやすいという課題があった。
【０００５】
特許文献１には、電荷発生層に特定のアミン化合物を添加することによりゴーストが改善できることを報告している。
【０００６】
また、特許文献２には、電荷発生層用樹脂として特定のトリフェニルアミン骨格を有する樹脂を用いることにより分散性、および光感度を向上できることを報告している。
【先行技術文献】
【特許文献】
【０００７】
【特許文献１】特開２０１２−３２７８１号公報
【特許文献２】特開２００７-１８２５５６号公報
【発明の概要】
【発明が解決しようとする課題】
【０００８】
以上、電子写真感光体に関して、様々な改善が試みられている。
しかしながら、近年のさらなる高画質化に対しては、様々な環境下においてゴースト現象による画質劣化のさらなる改善が望まれている。
【０００９】
本発明の目的は、上記課題を解決し、常温常湿環境下のみならず、特に厳しい条件である低温低湿環境下であっても、ゴースト現象による画像欠陥が少ない画像を出力可能な電子写真感光体、ならびに、該電子写真感光体を有するプロセスカートリッジおよび電子写真装置を提供することにある。
【課題を解決するための手段】
【００１０】
本発明は、支持体および該支持体上に感光層を有する電子写真感光体において、
該感光層が、
（ａ）ガリウムフタロシアニン結晶、
（ｂ）下記式（１）で示されるアミン化合物
【化１】
2014119560.tif 000002
（式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）および、
（ｃ）下記式（２）で示される繰り返し構造単位を有するポリビニルアセタール樹脂
【化２】
2014119560.tif 000003
（式（２）中、Ｘ１１は、置換もしくは無置換のエチレン基、置換もしくは無置換のプロピレン基、または、置換もしくは無置換のブチレン基を示す。Ｒ１１、Ｒ１２、Ｒ１３およびＲ１４は、それぞれ独立に、水素原子、アルキル基、または、メトキシ基を示す。Ａｒ１１およびＡｒ１２は、それぞれ独立に、電子供与性置換基を１個以上有するフェニル基を示す。）、
を含有することを特徴とする電子写真感光体である。
【００１１】
また、本発明は、上記電子写真感光体と、該電子写真感光体の表面を帯電するための帯電手段、該電子写真感光体の表面に形成された静電潜像をトナーで現像してトナー像を形成するための現像手段、および、トナー像が転写材に転写された後に該電子写真感光体の表面のトナーを除去するためのクリーニング手段からなる群より選ばれる少なくとも１つの手段とを一体に支持し、電子写真装置本体に着脱自在であることを特徴とするプロセスカートリッジである。
【００１２】
また、本発明は、上記電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置である。
【発明の効果】
【００１３】
本発明によれば、常温常湿環境下のみならず、特に厳しい条件である低温低湿環境下であっても、ゴースト現象による画像欠陥が少ない画像を出力可能な電子写真感光体、ならびに、該電子写真感光体を有するプロセスカートリッジおよび電子写真装置を提供することができる。
【図面の簡単な説明】
【００１４】
【図１】本発明の電子写真感光体を有するプロセスカートリッジを備えた電子写真装置の概略構成の一例を示す図である。
【図２】実施例１−１で得られたヒドロキシガリウムフタロシアニン結晶の粉末Ｘ線回折図である。
【図３】実施例１−２で得られたヒドロキシガリウムフタロシアニン結晶の粉末Ｘ線回折図である。
【発明を実施するための形態】
【００１５】
本発明の電子写真感光体は、上記のとおり、支持体および該支持体上に感光層を有する電子写真感光体において、
該感光層が、
（ａ）ガリウムフタロシアニン結晶、
（ｂ）下記式（１）で示されるアミン化合物
【化３】
2014119560.tif 000004
（式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）および、
（ｃ）下記式（２）で示される繰り返し構造単位を有するポリビニルアセタール樹脂
【化４】
2014119560.tif 000005
（式（２）中、Ｘ１１は、置換もしくは無置換のエチレン基、置換もしくは無置換のプロピレン基、または、置換もしくは無置換のブチレン基を示す。Ｒ１１、Ｒ１２、Ｒ１３およびＲ１４は、それぞれ独立に、水素原子、アルキル基、または、メトキシ基を示す。Ａｒ１１およびＡｒ１２は、それぞれ独立に、電子供与性置換基を１個以上有するフェニル基を示す。）、
を含有することを特徴とする電子写真感光体である。
【００１６】
また、上記式（１）中のＲ１〜Ｒ１０の少なくとも１つは、置換もしくは無置換のアルキルで置換されたアミノ基であることが好ましい。その中でも、該置換もしくは無置換のアルキルが、アルコキシ基で置換されたアルキル基、アリール基で置換されたアルキル基、または、無置換のアルキル基であることがより好ましい。
【００１７】
さらに、上記式（１）中のＲ１〜Ｒ１０は、ジアルキルアミノ基であることが好ましく、その中でも、ジメチルアミノ基、または、ジエチルアミノ基であることがより好ましい。
【００１８】
また、上記式（１）中のＲ１〜Ｒ１０の少なくとも１つは、置換もしくは無置換の環状アミノ基であることも好ましい。ここで環状アミノ基としては、３〜８員までの環状アミノ基が好ましく、環を構成する炭素原子の少なくとも1つが酸素、窒素原子などで置き換わっていても良い。その中でも、６員の環状アミノ基である、モルホリノ基、または、ピペリジノ基であることがより好ましい。
【００１９】
さらに、ゴースト現象による画像欠陥を抑制する効果の点で特に好ましいアミン化合物は、４，４´−ビス（ジエチルアミノ）ベンゾフェノンである。
【００２０】
また、上記式（１）における、置換もしくは無置換のアシル基、置換もしくは無置換のアルキル基、置換もしくは無置換のアルコキシ基、置換もしくは無置換のアリールオキシ基、置換もしくは無置換のアミノ基、置換もしくは無置換のアリール基、および置換もしくは無置換の環状アミノ基の各基が有してもよい置換基としては、例えば、メチル基、エチル基、プロピル基、ブチル基などのアルキル基や、メトキシ基、エトキシ基などのアルコキシ基や、ジメチルアミノ基、ジエチルアミノ基などのジアルキルアミノ基や、メトキシカルボニル基、エトキシカルボニル基などのアルコキシカルボニル基や、フェニル基、ナフチル基、ビフェニリル基などのアリール基や、フッ素原子、塩素原子、臭素原子などのハロゲン原子や、ニトロ基や、シアノ基や、ハロメチル基などが挙げられる。これらの中でも、アリール基、アルコキシ基が好ましい置換基である。
【００２１】
また、上記式（１）における、置換もしくは無置換のアシル基、置換もしくは無置換のアルキル基、置換もしくは無置換のアルコキシ基、置換もしくは無置換のアリールオキシ基、置換もしくは無置換のアミノ基、置換もしくは無置換のアリール基、および置換もしくは無置換の環状アミノ基の各基が有してもよい置換基としては、例えば、メチル基、エチル基、プロピル基、ブチル基などのアルキル基や、メトキシ基、エトキシ基などのアルコキシ基や、ジメチルアミノ基、ジエチルアミノ基などのジアルキルアミノ基や、メトキシカルボニル基、エトキシカルボニル基などのアルコキシカルボニル基や、フェニル基、ナフチル基、ビフェニリル基などのアリール基や、フッ素原子、塩素原子、臭素原子などのハロゲン原子や、ヒドロキシ基や、ニトロ基や、シアノ基や、ハロメチル基などが挙げられる。これらの中でも、アリール基、アルコキシ基が好ましい置換基である。
【００２２】
以下に、本発明の電子写真感光体の感光層に含有されるアミン化合物の好ましい具体例（例示化合物）を示すが、本発明は、これらに限定されるものではない。
【化５】
2014119560.tif 000006
【００２３】
上記例示化合物中、Ｍｅはメチル基を示し、Ｅｔはエチル基を示し、ｎ−Ｐｒはプロピル基（ｎ−プロピル基）を示す。
【００２４】
本発明のガリウムフタロシアニン結晶としては、例えば、ガリウムフタロシアニン分子のガリウム原子に軸配位子としてハロゲン原子、ヒドロキシ基、または、アルコキシ基を有するものが挙げられる。また、フタロシアニン環にハロゲン原子などの置換基を有していてもよい。
【００２５】
また、ガリウムフタロシアニン結晶が、さらにＮ，Ｎ−ジメチルアミノホルムアミドを結晶内に含有しているガリウムフタロシアニン結晶が好ましい。
【００２６】
ガリウムフタロシアニン結晶の中でも、優れた感度を有するヒドロキシガリウムフタロシアニン結晶（ガリウム原子が軸配位子としてヒドロキシ基を有するもの）、ブロモガリウムフタロシアニン結晶（ガリウム原子が軸配位子として臭素原子を有するもの）、ヨードガリウムフタロシアニン結晶（ガリウム原子が軸配位子としてヨウ素原子を有するもの）が、本発明が有効に作用し、好ましく、中でもヒドロキシガリウムフタロシアニン結晶が特に好ましい。
【００２７】
さらに、ヒドロキシガリウムフタロシアニン結晶の中でも、ＣｕＫα線のＸ線回折におけるブラッグ角２θにおいて７．４°±０．３°および２８．３°±０．３°にピークを有するヒドロキシガリウムフタロシアニン結晶であることがゴースト現象による画像欠陥を抑制する効果の点でより好ましい。
【００２８】
また、前記式（１）で示される化合物を結晶内に含有するガリウムフタロシアニン結晶は、ゴースト抑制効果が顕著で特に好ましい。
【００２９】
前記式（１）で示される化合物を結晶内に含有するフタロシアニン結晶は、結晶内に前記式（１）で示される化合物を取込んでいることを意味する。
【００３０】
前記式（１）で示される化合物を結晶内に含有するフタロシアニン結晶の製造方法について説明する。
【００３１】
本発明の前記式（１）で示される化合物を結晶内に含有するフタロシアニン結晶は、好ましくはアシッドペースティング法により処理した低結晶性のフタロシアニンを湿式ミリング処理により結晶変換する工程において、前記式（１）で示される化合物を加え、溶剤を用いてミリング処理することにより得られる。
【００３２】
ここで行うミリング処理とは、例えば、ガラスビーズ、スチールビーズ、アルミナボールなどの分散剤とともにサンドミル、ボールミルなどのミリング装置を用いて行う処理である。ミリング時間は、１０〜６０時間程度が好ましい。特に好ましい方法は、５〜１０時間おきにサンプルをとり、結晶のブラッグ角を確認することである。ミリング処理で用いる分散剤の量は、質量基準でガリウムフタロシアニンの１０〜５０倍が好ましい。また、用いられる溶剤としては、例えば、Ｎ，Ｎ−ジメチルホルムアミド、Ｎ，Ｎ−ジメチルアセトアミド、Ｎ−メチルホルムアミド、Ｎ−メチルアセトアミド、Ｎ−メチルプロピオアミドなどのアミド系溶剤、クロロホルムなどのハロゲン系溶剤、テトラヒドロフランなどのエーテル系溶剤、ジメチルスルホキシドなどのスルホキシド系溶剤などが挙げられる。溶剤の使用量は、質量基準でフタロシアニンの５〜３０倍が好ましい。前記式（１）で示される化合物の使用量は、質量基準でフタロシアニンの０．１〜１０倍が好ましい。
【００３３】
本発明のフタロシアニン結晶が前記式（１）で示される化合物を結晶内に含有しているかどうかについて、本発明においては、得られたフタロシアニン結晶をＮＭＲ測定、および熱重量（ＴＧ）測定のデータを解析することにより決定した。
【００３４】
例えば、前記式（１）で示される化合物を溶解できる溶剤によるミリング処理、またはミリング後の洗浄工程を行った場合、得られたフタロシアニン結晶をＮＭＲ測定し、前記式（１）で示される化合物が検出された場合は、前記式（１）で示される化合物が結晶内に含有していると判断することができる。  
【００３５】
一方、前記式（１）で示される化合物がミリング処理に使用した溶剤に不溶、かつミリング後の洗浄溶剤にも不溶な場合、得られたフタロシアニン結晶をＮＭＲ測定し、前記式（１）で示される化合物が検出された場合は下記の要領で判断した。
【００３６】
前記式（１）で示される化合物を加えた系で得られたフタロシアニン結晶、前記式（１）で示される化合物を加えない以外同様に調製して得られたフタロシアニン結晶、および前記式（１）で示される化合物単体を個別にＴＧ測定した。前記式（１）で示される化合物を加えた系で得られたフタロシアニン結晶のＴＧ測定結果が、それを加えない系で得られたフタロシアニン結晶と前記式（１）で示される化合物との個別の測定結果を単に所定の比率で混合したものと解釈できるなら、その系は結晶と前記式（１）で示される化合物との混合物、または、その結晶の表面に前記式（１）で示される化合物が単に付着しているものであると解釈できる。
【００３７】
一方、前記式（１）で示される化合物を加えた系で得られたフタロシアニン結晶のＴＧ測定結果が、それを加えない系で得られたフタロシアニン結晶のＴＧ測定結果より、加えた前記式（１）で示される化合物単体の重量減少が終了する温度より高温で重量減少が増加していれば、前記式（１）で示される化合物がフタロシアニン結晶内に含有していると判断することができる。
【００３８】
本発明のフタロシアニン結晶のＴＧ測定、Ｘ線回折およびＮＭＲの測定は、次の条件で行ったものである。
【００３９】
［ＴＧ測定］
使用測定機：セイコー電子工業（株）製、ＴＧ／ＤＴＡ同時測定装置（商品名：ＴＧ／ＤＴＡ２２０Ｕ）
雰囲気：窒素気流化（３００ｍ２／ｍｉｎ）
測定範囲：３５℃から６００℃
昇温スピード：１０℃／ｍｉｎ
【００４０】
［粉末Ｘ線回折測定］
使用測定機：理学電気（株）製、Ｘ線回折装置ＲＩＮＴ−ＴＴＲＩＩ
Ｘ線管球：Ｃｕ
管電圧：５０ＫＶ
管電流：３００ｍＡ
スキャン方法：２θ／θスキャン
スキャン速度：４．０°／ｍｉｎ
サンプリング間隔：０．０２°
スタート角度（２θ）：５．０°
ストップ角度（２θ）：４０．０°
アタッチメント：標準試料ホルダー
フィルター：不使用
インシデントモノクロ：使用
カウンターモノクロメーター：不使用
発散スリット：開放
発散縦制限スリット：１０．００ｍｍ
散乱スリット：開放
受光スリット：開放
平板モノクロメーター：使用
カウンター：シンチレーションカウンター
【００４１】
［ＮＭＲ測定］
使用測定器：ＢＲＵＫＥＲ製、ＡＶＡＮＣＥIII  ５００    
溶媒：重硫酸（Ｄ２ＳＯ４）
【００４２】
本発明に用いられる式（２）で示される繰り返し構造単位を有するポリビニルアセタール樹脂は、通常のブチラール樹脂と同様な方法で合成することが可能である。すなわち、ポリビニルアルコールと電子供与性の置換トリアリールアミン骨格を有するアルデヒドを、例えばエタノールとトルエンの混合溶剤中で塩酸や硫酸などの酸の存在下、２０〜７０℃で反応させることによって合成することができる。
【００４３】
本発明のポリビニルアセタール樹脂の重量平均分子量は１００００〜５０００００の範囲にあることが好ましく、３００００〜１０００００の範囲にあることがより好ましい。分子量が小さすぎると、電荷発生物質の分散安定性や層の成膜性が不十分になることがある。分子量が大きすぎると、合成時のハンドリングに不具合が生じやすく、また、電荷発生物質分散時の粘度が高くなるので、分散不良を引き起こすこともある。
【００４４】
また、本発明のポリビニルアセタール樹脂のアセタール化度は３０モル％以上であることが好ましく、５０〜８５モル％であることがより好ましい。アセタール化度が低すぎると、溶剤に対する樹脂の溶解性が低下しすぎることがあり、また、電子供与性の置換トリアリールアミン骨格の数が少なくなるために、本発明の効果が十分得られない場合がある。一方、アセタール化度が８５モル％より高いアセタール化度を有する樹脂は、合成するのが難しい。
【００４５】
また、本発明においては、原料のポリビニルアルコールに由来する残存酢酸ビニル成分の含有率は低いほど好ましい。原料のポリビニルアルコールとしては、ケン化度が８５％以上のものを原料として使用することが好ましい。ケン化度が８５％より低いとアセタール化度が低くなりやすい。
【００４６】
電子供与性の置換基としては、メチル基、エチル基およびプロピル基などのアルキル基や、メトキシ基およびエトキシ基などのアルコキシ基や、フェニル基や、フェノキシ基や、ベンジル基などが挙げられる。
【００４７】
本発明のポリビニルアセタール樹脂を電子写真感光体の感光層（電荷発生層）に用いる際、本発明のポリビニルアセタール樹脂とともに他の樹脂を混合して用いてもよい。その混合割合は、樹脂全質量に対して、本発明のポリビニルアセタール樹脂が５０質量％以上であることが好ましく、７０質量％以上であることがより好ましい。
【００４８】
以下の表１に、本発明のポリビニルアセタール樹脂の具体例（例示樹脂）を例示する。以下のＸ１１、Ｒ１１、Ｒ１２、Ｒ１３、Ｒ１４、Ａｒ１１およびＡｒ１２は、上記一般式（２）のＸ１１、Ｒ１１、Ｒ１２、Ｒ１３、Ｒ１４、Ａｒ１１およびＡｒ１２である。
【００４９】
【表１】
2014119560.tif 000007
【００５０】
上記一般式（２）において、Ｘ１１はエチレン基（無置換のエチレン基）であることが好ましい。また、Ｒ１１、Ｒ１２、Ｒ１３およびＲ１４はすべて水素原子であることが好ましい。また、Ａｒ１１およびＡｒ１２が有している上記電子供与性置換基はアルキル基であることが好ましく、その中でも、メチル基またはエチル基がより好ましい。
【００５１】
本発明の電子写真感光体の感光層としては、電荷発生物質および電荷輸送物質を単一の層に含有させた単層型感光層であってもよいし、電荷発生物質を含有する電荷発生層および電荷輸送物質を含有する電荷輸送層を有する積層型感光層であってもよい。電子写真特性の観点からは、積層型感光層が好ましい。また、積層型感光層の中でも、支持体側から電荷発生層、電荷輸送層の順に積層した順層型感光層がより好ましい。
【００５２】
感光層を積層型感光層とする場合は、電荷発生層が上記（ａ）、（ｂ）および（ｃ）を含有することが好ましい。
【００５３】
感光層を積層型感光層とする場合、電荷発生層は、以下のようにして形成することができる。すなわち、（ａ）のガリウムフタロシアニン結晶と、（ｂ）のアミン化合物および（ｃ）のポリビニルアセタール樹脂を溶剤に溶解させた液とを混合し、分散処理を行うことによって、電荷発生層用塗布液を調製する。この電荷発生層用塗布液を支持体上に塗布し、これを乾燥させることによって電荷発生層を形成することができる。
【００５４】
上記分散の際には、サンドミルやボールミルなどのメディア型分散機や、液衝突型分散機などの分散機を用いることができる。
【００５５】
電荷発生層中、（ａ）のガリウムフタロシアニン結晶、（ｂ）のアミン化合物および（ｃ）のポリビニルアセタール樹脂の割合は、｛（ａ）＋（ｂ）｝：（ｃ）＝５：１〜１：２（質量比）の範囲であることが好ましい。
【００５６】
また、（ａ）のガリウムフタロシアニン結晶および（ｂ）のアミン化合物の割合は、（ａ）：（ｂ）＝９９．５：０．５〜８０：２０（質量比）の範囲であることが好ましい。
【００５７】
また、電荷発生層の膜厚は５μｍ以下であることが好ましく、０．０５〜１μｍであることがより好ましい。
【００５８】
感光層を積層型感光層とする場合、電荷輸送層は、電荷輸送物質と結着樹脂を溶剤に溶解させて得られる電荷輸送層用塗布液を電荷発生層上に塗布し、これを乾燥させることによって形成することができる。
【００５９】
電荷輸送物質としては、例えば、トリアリールアミン化合物、ヒドラゾン化合物、スチルベン化合物、ピラゾリン化合物、オキサゾール化合物、チアゾール化合物およびトリアリルメタン化合物などが挙げられる。
【００６０】
また、電荷輸送層用の結着樹脂としては、例えば、ポリエステル樹脂、アクリル樹脂、ポリビニルカルバゾール樹脂、フェノキシ樹脂、ポリカーボネート樹脂、ポリビニルブチラール樹脂、ポリスチレン樹脂、ポリビニルアセテート樹脂、ポリスルホン樹脂、ポリアリレート樹脂および塩化ビニリデン−アクリロニトリル共重合体樹脂などが挙げられる。
【００６１】
また、電荷輸送層の膜厚は４〜３５μｍであることが好ましく、８〜２０μｍであることがより好ましい。
【００６２】
感光層を単層型感光層とする場合、感光層は、上記電荷発生層用塗布液と同様の液に電荷輸送物質および必要に応じて他の樹脂を添加して得られる単層型感光層用塗布液を支持体上に塗布し、これを乾燥させることによって形成することができる。
【００６３】
単層型感光層中、（ａ）のガリウムフタロシアニン結晶、（ｂ）のアミン化合物および（ｃ）のポリビニルアセタール樹脂の割合は、｛（ａ）＋（ｂ）｝：（ｃ）＝１：１〜１：５（質量比）の範囲であることが好ましい。
【００６４】
また、単層型感光層における（ａ）のガリウムフタロシアニン結晶および（ｂ）のアミン化合物の割合の好適な範囲は、積層型感光層の電荷発生層におけるそれと同様である。
【００６５】
また、単層型感光層の膜厚は５〜３０μｍであることが好ましく、８〜２０μｍであることがより好ましい。
【００６６】
本発明の電子写真感光体に用いられる支持体としては、導電性を有するもの（導電性支持体）であればよく、その材料としては、例えば、アルミニウム、アルミニウム合金、銅、亜鉛、ステンレス、バナジウム、モリブデン、クロム、チタン、ニッケル、インジウム、金および白金などが挙げられる。
【００６７】
また、このような金属あるいは合金を、プラスチック（例えば、ポリエチレン、ポリプロピレン、ポリ塩化ビニル、ポリエチレンテレフタレートおよびアクリル樹脂など）上に真空蒸着法によって被覆形成した支持体であってもよい。また、導電性粒子（例えば、カーボンブラックおよび銀粒子など）を結着樹脂とともにプラスチックまたは金属もしくは合金の基体上に被覆してなる支持体であってもよい。また、導電性粒子をプラスチックや紙に含浸させてなる支持体であってもよい。
【００６８】
支持体の形状としては、例えば、ドラム状、シート状およびベルト状などが挙げられるが、適用される電子写真装置に最も適した形状にすることが好ましい。
【００６９】
本発明の電子写真感光体においては、支持体と感光層との間に、バリヤー機能や接着機能などの機能を持つ下引き層（中間層）を設けてもよい。下引き層は、例えば、カゼイン、ポリビニルアルコール、ニトロセルロース、ポリアミド（ナイロン６、ナイロン６６、ナイロン６１０、共重合ナイロン、アルコキシメチル化ナイロンなど）、ポリウレタンおよび酸化アルミニウムなどによって形成することができる。
下引き層の膜厚は２０μｍ以下であることが好ましく、０．５〜５μｍであることがより好ましい。
【００７０】
また、感光層上には、感光層を保護し、電子写真感光体の耐久性を向上させることを目的として、保護層を設けてもよい。
保護層は、例えば、ポリビニルブチラール、ポリエステル、ポリカーボネート（ポリカーボネートＺ、変性ポリカーボネートなど）、ポリアミド、ポリイミド、ポリアリレート、ポリウレタン、スチレン−ブタジエンコポリマー、スチレン−アクリル酸コポリマーおよびスチレン−アクリロニトリルコポリマーなどの樹脂を溶剤に溶解させて得られる保護層用塗布液を感光層上に塗布し、これを乾燥させることによって形成することができる。あるいは、保護層用塗布液を感光層上に塗布し、これを加熱し、または、これに電子線もしくは紫外線などを照射し、硬化させることによって形成することもできる。
保護層の膜厚は０．１〜１０μｍであることが好ましい。
【００７１】
また、保護層中には、導電性粒子や紫外線吸収剤やフッ素原子含有樹脂粒子などの潤滑性粒子などを含有させてもよい。導電性粒子としては、例えば、酸化スズ、シリカなどの金属酸化物粒子が好ましい。
【００７２】
図１は、本発明の電子写真感光体を有するプロセスカートリッジを備えた電子写真装置の概略構成の一例を示す図である。
【００７３】
１は円筒状（ドラム状）の電子写真感光体であり、軸２を中心に矢印方向に所定の周速度（プロセススピード）をもって回転駆動される。
【００７４】
電子写真感光体１の表面は、回転過程において、帯電手段３により、正または負の所定電位に帯電される。次いで、帯電された電子写真感光体１の表面には、像露光手段（不図示）から像露光光４が照射され、目的の画像情報に対応した静電潜像が形成されていく。像露光光４は、例えば、スリット露光やレーザービーム走査露光などの像露光手段から出力される、目的の画像情報の時系列電気デジタル画像信号に対応して強度変調された光である。
【００７５】
電子写真感光体１の表面に形成された静電潜像は、現像手段５内に収容されたトナーで現像（正規現像または反転現像）され、電子写真感光体１の表面にはトナー像が形成される。電子写真感光体１の表面に形成されたトナー像は、転写手段６により、転写材７に転写されていく。このとき、転写手段６には、バイアス電源（不図示）からトナーの保有電荷とは逆極性のバイアス電圧が印加される。また、転写材７が紙である場合、転写材７は給紙部（不図示）から取り出されて、電子写真感光体１と転写手段６との間に電子写真感光体１の回転と同期して給送される。
【００７６】
電子写真感光体１からトナー像が転写された転写材７は、電子写真感光体１の表面から分離されて、像定着手段８へ搬送されて、トナー像の定着処理を受けることにより、画像形成物（プリント、コピー）として電子写真装置の外へプリントアウトされる。
【００７７】
転写材７にトナー像を転写材に転写した後の電子写真感光体１の表面は、クリーニング手段９により、トナー（転写残りトナー）などの付着物の除去を受けて清浄される。近年、クリーナレスシステムも開発され、転写残りトナーを直接、現像器などで除去することもできる。さらに、電子写真感光体１の表面は、前露光手段（不図示）からの前露光光１０により除電処理された後、繰り返し画像形成に使用される。なお、帯電手段３が帯電ローラーなどを用いた接触帯電手段である場合は、前露光手段は必ずしも必要ではない。
【００７８】
本発明においては、上述の電子写真感光体１、帯電手段３、現像手段５およびクリーニング手段９などの構成要素のうち、複数の構成要素を容器に納めて一体に支持してプロセスカートリッジを形成し、このプロセスカートリッジを電子写真装置本体に対して着脱自在に構成することができる。例えば、帯電手段３、現像手段５およびクリーニング手段９から選択される少なくとも１つを電子写真感光体１とともに一体に支持してカートリッジ化して、電子写真装置本体のレールなどの案内手段１２を用いて電子写真装置本体に着脱自在なプロセスカートリッジ１１とすることができる。
【００７９】
像露光光４は、電子写真装置が複写機やプリンターである場合には、原稿からの反射光や透過光であってもよい。または、センサーで原稿を読み取り、信号化し、この信号に従って行われるレーザービームの走査、ＬＥＤアレイの駆動もしくは液晶シャッターアレイの駆動などにより放射される光であってもよい。
【００８０】
本発明の電子写真感光体１は、レーザービームプリンター、ＣＲＴプリンター、ＬＥＤプリンター、ＦＡＸ、液晶プリンターおよびレーザー製版などの電子写真応用分野にも幅広く適用することができる。
【実施例】
【００８１】
以下に、具体的な実施例を挙げて本発明をさらに詳細に説明する。以下に記載の「部」は、「質量部」を意味する。ただし、本発明は、これらに限定されるものではない。なお、実施例および比較例の電子写真感光体の各層の膜厚は、渦電流式膜厚計（Ｆｉｓｃｈｅｒｓｃｏｐｅ、フィッシャーインスツルメント社製）で求め、または、単位面積当たりの質量から比重換算で求めた。
【００８２】
〔実施例１−１〕
特開２０１１−９４１０１号公報に記載の合成例１に続いて実施例１−１と同様に処理して得られたヒドロキシガリウムフタロシアニン０．５部、例示化合物（１）（製品コード：１５９４０００５０、アクロス  オルガニクス（株）製）１．０部、および、Ｎ，Ｎ−ジメチルホルムアミド１０部を、直径０．８ｍｍのガラスビーズ２０部とともにボールミルでミリング処理を室温（２３℃）下で４０時間行った。この分散液からガリウムフタロシアニン結晶をＮ，Ｎ−ジメチルホルムアミドを用いて取り出し、濾過し、濾過器上をテトラヒドロフランで十分に洗浄した。濾取物を真空乾燥させて、ヒドロキシガリウムフタロシアニン結晶を０．５０部得た。得られた結晶の粉末Ｘ線回折図を図２に示す。  
また、ＮＭＲ測定によりフタロシアニン結晶内にプロトン比率から換算して例示化合物（１）が０．３１質量％、Ｎ，Ｎ−ジメチルホルムアミドが２．０５質量％含有されていることが確認された。例示化合物（１）はＮ，Ｎ−ジメチルホルムアミドに溶解することから、例示化合物（１）は結晶内に含有されていることが分かる。  
【００８３】
〔実施例１−２〕
実施例１−１において、例示化合物（１）１.０部を例示化合物（２）（製品コード：Ｂ０１３９、東京化成工業（株）製）０．５部に、ミリング処理時間を４０時間から５５時間に代えた以外は、実施例１−１と同様に処理し、ヒドロキシガリウムフタロシアニン結晶を０．４６部得た。得られた結晶の粉末Ｘ線回折図を図３に示す。  
また、ＮＭＲ測定によりフタロシアニン結晶内にプロトン比率から換算して例示化合物（２）が０．１６質量％、Ｎ，Ｎ−ジメチルホルムアミドが１．８８質量％含有されていることが確認された。例示化合物（２）はＮ，Ｎ−ジメチルホルムアミドに溶解することから、例示化合物（２）は結晶内に含有されていることが分かる。  
【００８４】
〔実施例１−３〕
実施例１−１において、例示化合物（１）１.０部を例示化合物（４）（製品コード：Ｂ１４３３、東京化成工業（株）製）１．０部に代えた以外は、実施例１−１と同様に処理し、ヒドロキシガリウムフタロシアニン結晶を０．５０部得た。得られたヒドロキシガリウムフタロシアニン結晶の粉末Ｘ線回折は、図２と同様であった。  
また、ＮＭＲ測定によりフタロシアニン結晶内にプロトン比率から換算して例示化合物（４）が０．２８質量％、Ｎ，Ｎ−ジメチルホルムアミドが２.１４質量％含有されていることが確認された。例示化合物（４）はＮ，Ｎ−ジメチルホルムアミドに溶解することから、例示化合物（４）は結晶内に含有されていることが分かる。
【００８５】
〔実施例１−４〕      
実施例１−１において、例示化合物（１）１．０部を上記合成例で得られた例示化合物（２４）１．０部に代えた以外は、実施例１−１と同様に処理し、ヒドロキシガリウムフタロシアニン結晶を０．３４部得た。得られたヒドロキシガリウムフタロシアニン結晶の粉末Ｘ線回折は、図２と同様であった。  
また、ＮＭＲ測定によりフタロシアニン結晶内にプロトン比率から換算して例示化合物（２４）が０．１６質量％、Ｎ，Ｎ−ジメチルホルムアミドが２.２１質量％含有されていることが確認された。例示化合物（２４）はＮ，Ｎ−ジメチルホルムアミドに溶解することから、例示化合物（２４）は結晶内に含有されていることが分かる。  
【００８６】
〔実施例１−５〕
実施例１−１において、例示化合物（１）を加えなかった以外は、実施例１−１と同様に処理し、ヒドロキシガリウムフタロシアニン結晶を０．４０部得た。得られたヒドロキシガリウムフタロシアニン結晶の粉末Ｘ線回折は、図２と同様であった。
また、ＮＭＲ測定によりフタロシアニン結晶内にプロトン比率から換算して、Ｎ，Ｎ−ジメチルホルムアミドが１.９３質量％含有されていることが確認された。
【００８７】
〔実施例２−１〕
酸化スズで被覆した硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、大日本インキ化学工業（株）製、固形分７０質量％）４３部、シリコーンオイル（商品名：ＳＨ２８ＰＡ、東レシリコーン（株）製）０．０１５部、シリコーン樹脂（商品名：トスパール１２０、東芝シリコーン（株）製）３．６部、２−メトキシ−１−プロパノール  ５０部、メタノール  ５０部からなる溶液を２０時間、ボールミルで分散処理することによって、導電層用塗布液を調製した。
この導電層用塗布液を、支持体としてのアルミニウムシリンダー（直径２４ｍｍ）上に浸漬塗布し、得られた塗膜を３０分間１４０℃で乾燥させることによって、膜厚が１５μｍの導電層を形成した。
【００８８】
次に、共重合ナイロン樹脂（商品名：アミランＣＭ８０００、東レ（株）製）１０部およびメトキシメチル化６ナイロン樹脂（商品名：トレジンＥＦ−３０Ｔ、帝国化学（株）製）３０部を、メタノール４００部／ｎ−ブタノール２００部の混合溶剤に溶解させることによって、下引き層用塗布液を調製した。
この下引き層用塗布液を導電層上に浸漬塗布し、得られた塗膜を乾燥させることによって、膜厚が０．５μｍの下引き層を形成した。
【００８９】
次に、実施例１−５で得られたヒドロキシガリウムフタロシアニン結晶（電荷発生物質）１０部、例示化合物（１）０．２部、例示樹脂（１）５部、および、シクロヘキサノン２５０部を、直径１ｍｍのガラスビーズを用いたサンドミルに入れ、３時間分散処理し、これに酢酸エチル２５０部を加えて希釈することによって、電荷発生層用塗布液を調製した。
この電荷発生層用塗布液を下引き層上に浸漬塗布し、得られた塗膜を１０分間１００℃で乾燥させることによって、膜厚が０．１６μｍの電荷発生層を形成した。
【００９０】
次に、下記式（３）で示される化合物（電荷輸送物質）８部、および、ポリカーボネート（商品名：ユーピロンＺ−２００、三菱ガス化学（株）製）１０部を、モノクロロベンゼン７０部に溶解させることによって、電荷輸送層用塗布液を調製した。
【化６】
2014119560.tif 000008
この電荷輸送層用塗布液を電荷発生層上に浸漬塗布し、得られた塗膜を１時間１１０℃で乾燥させることによって、膜厚が２３ｍの電荷輸送層を形成した。
【００９１】
このようにして、円筒状（ドラム状）の実施例２−１の電子写真感光体を作製した。
【００９２】
〔実施例２−２〕
実施例２−１において、電荷発生層用塗布液を調製する際の例示樹脂（１）５部を例示樹脂（８）５部に変更した以外は、実施例２−１と同様にして実施例２−２の電子写真感光体を作製した。
【００９３】
〔実施例２−３〕
実施例２−１において、電荷発生層用塗布液を調製する際の例示樹脂（１）５部を例示樹脂（９）５部に変更した以外は、実施例２−１と同様にして実施例２−３の電子写真感光体を作製した。
【００９４】
〔実施例２−４〕
実施例２−１において、電荷発生層用塗布液を調製する際のヒドロキシガリウムフタロシアニン結晶を実施例１−１で得られたヒドロキシガリウムフタロシアニン結晶に変更し、また例示化合物（１）０．２部を加えなかった以外は、実施例２−１と同様にして実施例２−４の電子写真感光体を作製した。
【００９５】
〔実施例２−５〕
実施例２−１において、電荷発生層用塗布液を調製する際の例示化合物（１）０．２部を例示化合物（２）０．２部に変更した以外は、実施例２−１と同様にして実施例２−５の電子写真感光体を作製した。
【００９６】
〔実施例２−６〕
実施例２−１において、電荷発生層用塗布液を調製する際の例示樹脂（１）５部を例示樹脂（６）５部に変更した以外は、実施例２−１と同様にして実施例２−６の電子写真感光体を作製した。
【００９７】
〔実施例２−７〕
実施例２−４において、電荷発生層用塗布液を調製する際のヒドロキシガリウムフタロシアニン結晶を実施例１−２で得られたヒドロキシガリウムフタロシアニン結晶に変更した以外は、実施例２−４と同様にして実施例２−７の電子写真感光体を作製した。
【００９８】
〔実施例２−８〕
実施例２−１において、電荷発生層用塗布液を調製する際のヒドロキシガリウムフタロシアニン結晶を実施例１−２で得られたヒドロキシガリウムフタロシアニン結晶に変更した以外は、実施例２−１と同様にして実施例２−８の電子写真感光体を作製した。
【００９９】
〔実施例２−９〕
実施例２−４において、電荷発生層用塗布液を調製する際のヒドロキシガリウムフタロシアニン結晶を実施例１−３で得られたヒドロキシガリウムフタロシアニン結晶に変更した以外は、実施例２−４と同様にして実施例２−９の電子写真感光体を作製した。
【０１００】
〔実施例２−１０〕
実施例２−４において、電荷発生層用塗布液を調製する際のヒドロキシガリウムフタロシアニン結晶を実施例１−４で得られたヒドロキシガリウムフタロシアニン結晶に変更した以外は、実施例２−４と同様にして実施例２−１０の電子写真感光体を作製した。
【０１０１】
〔比較例２−１〕
実施例２−１において、電荷発生層用塗布液を調製する際の例示樹脂（１）５部をポリビニルブチラール（商品名：エスレックＢＸ−１、積水化学工業（株）製）５部に代え、また、例示化合物（１）を加えなかった以外は、実施例２−１と同様にして比較例２−１の電子写真感光体を作製した。
【０１０２】
〔比較例２−２〕
実施例２−１において、電荷発生層用塗布液を調製する際の例示樹脂（１）５部をポリビニルブチラール（商品名：エスレックＢＸ−１、積水化学工業（株）製）５部に代えた以外は、実施例２−１と同様にして比較例２−２の電子写真感光体を作製した。
【０１０３】
〔比較例２−３〕
実施例２−５において、電荷発生層用塗布液を調製する際の例示樹脂（１）５部をポリビニルブチラール（商品名：エスレックＢＸ−１、積水化学工業（株）製）５部に代えた以外は、実施例２−５と同様にして比較例２−３の電子写真感光体を作製した。
【０１０４】
〔比較例２−４〕
実施例２−１において、電荷発生層用塗布液を調製する際の例示化合物（１）を加えなかった以外は、実施例２−１と同様にして比較例２−４の電子写真感光体を作製した。
【０１０５】
〔実施例２−１〜２−１０および比較例２−１〜２−４の評価〕
実施例２−１〜２−１０および比較例２−１〜２−４で作製した電子写真感光体について、ゴースト画像評価を行った。
【０１０６】
評価用の電子写真装置としては、日本ヒューレットパッカード（株）製のレーザービームプリンター（商品名：Ｃｏｌｏｒ  Ｌａｓｅｒ  Ｊｅｔ  ＣＰ３５２５ｄｎ）を、以下に示す改造を施して用いた。すなわち、前露光は点灯せず、帯電条件と像露光量は可変で作動するようにした。また、シアン色用のプロセスカートリッジに作製した電子写真感光体を装着してシアンのプロセスカートリッジのステーションに取り付け、他の色用のプロセスカートリッジをプリンター本体に装着せずとも作動するようにした。
【０１０７】
画像の出力に際しては、シアン色用のプロセスカートリッジのみを本体に取り付け、シアントナーのみによる単色画像を出力した。
【０１０８】
まず、２３℃／５５％ＲＨの常温常湿環境下で、初期の暗部電位が−５００Ｖ、明部電位が−１００Ｖになるように帯電条件と像露光量を調整した。電位設定の際のドラム状電子写真感光体の表面電位の測定は、カートリッジを改造し、現像位置に電位プローブ（商品名：ｍｏｄｅｌ６０００Ｂ−８、トレック・ジャパン（株）製）を装着し、円筒状の電子写真感光体の中央部の電位を表面電位計（商品名：ｍｏｄｅｌ３４４、トレック・ジャパン（株）製）を使用して測定した。
【０１０９】
その後、同条件下でゴースト画像評価を行った。その後、１０００枚の通紙耐久試験を行い、耐久試験直後および耐久試験１５時間後でのゴースト画像評価を行った。常温常湿環境下における評価結果を表２に示す。
【０１１０】
次に、電子写真感光体を評価用の電子写真装置とともに１５℃／１０％ＲＨの低温低湿環境下で３日間放置した後、ゴースト画像評価を行った。そして、同条件下で１０００枚の通紙耐久試験を行い、耐久試験直後および耐久試験１５時間後でのゴースト画像評価を行った。低温低湿環境下における評価結果を表２に合わせて示す。
【０１１１】
なお、通紙耐久試験は、印字率１％でＥ文字画像をＡ４サイズの普通紙にシアン単色で印字する条件で行った。
【０１１２】
また、ゴースト画像評価の方法は、以下のようにした。
ゴースト画像評価は、１枚目にベタ白画像を出力し、その後ゴーストチャートを４種各１枚の計４枚出力し、次に、ベタ黒画像を１枚出力した後に再度ゴーストチャートを４種各１枚の計４枚出力する、という順番で行い、計８枚のゴースト画像で評価した。ゴーストチャートは、プリント画像書き出し（紙上端１０ｍｍ）位置から３０ｍｍの範囲をべた白背景に２５ｍｍ四方のべた黒の正方形を等間隔、かつ、平行に４つ並べ、プリント画像書き出し位置から３０ｍｍ以降はハーフトーンの印字パターンを４種類出力し、ランク分けを行った。
【０１１３】
４種類のゴーストチャートとは、プリント書き出し位置から３０ｍｍ以降のハーフトーンパターンのみ異なるチャートで、ハーフトーンは以下の４種類である。
（１）横＊１ドット、１スペースの印字（レーザー露光）パターン。
（２）横＊２ドット、２スペースの印字（レーザー露光）パターン。
（３）横＊２ドット、３スペースの印字（レーザー露光）パターン。
（４）桂馬パターンの印字（レーザー露光）パターン。（将棋の桂馬の動きのように６マスに２ドット印字するパターン）
＊：横とは、レーザースキャナーの走査方向（出力された用紙では水平方向）を指す。
【０１１４】
ゴースト画像のランク分けは以下のように行った。なお、ランク３以上は、本発明の効果が十分に得られていないと判断した。
ランク１：いずれのゴーストチャートでもゴーストは見えない。
ランク２：特定のゴーストチャートでゴーストがうっすら見える。
ランク３：いずれのゴーストチャートでもゴーストがうっすら見える。
ランク４：特定のゴーストチャートでゴーストが見える。
ランク５：いずれのゴーストチャートでもゴーストが見える。
ランク６：特定のゴーストチャートでゴーストがはっきり見える。
【０１１５】
【表２】
2014119560.tif 000009
【符号の説明】
【０１１６】
１  電子写真感光体
２  軸
３  帯電手段
４  像露光光
５  現像手段
６  転写手段
７  転写材
８  像定着手段
９  クリーニング手段
１０  前露光光
１１  プロセスカートリッジ
１２  案内手段
【図１】
2014119560.tif 000012
【図２】
2014119560.tif 000013
【図３】
2014119560.tif 000014